(57)【特許請求の範囲】
【請求項１】
（ａ）合成樹脂１００質量部に対し、（ｂ）下記一般式（Ｉ）で表されるカルバゾール化合物０．００１〜１０質量部及び（ｃ）ヒンダードアミン系光安定剤０．００１〜１０質量部を含有してなり、害虫誘引阻害フィルム用途に使用されることを特徴とする合成樹脂組成物。
【化１】
0004799234.tif 000018
（式中、Ｒ1は炭素原子数１〜１０のアルキル基を表し、Ｒ2は、ＣＮ又は−ＣＯＯＲ3を表し、Ｒ3は炭素原子数１〜５のアルキル基を表す。）
【請求項２】
（ａ）合成樹脂１００質量部に対し、（ｂ）下記一般式（Ｉ）で表されるカルバゾール化合物０．００１〜１０質量部及び（ｃ）ヒンダードアミン系光安定剤０．００１〜１０質量部を含有してなり、有機ガラス用途に使用されることを特徴とする合成樹脂組成物。
【化２】
0004799234.tif 000019
（式中、Ｒ1は炭素原子数１〜１０のアルキル基を表し、Ｒ2は、ＣＮ又は−ＣＯＯＲ3を表し、Ｒ3は炭素原子数１〜５のアルキル基を表す。）
【請求項３】
上記（ａ）成分である合成樹脂が、ポリオレフィン、トリアセチルセルロース、ポリメチルメタクリレート、ポリカーボネート又はポリエチレンテレフタレートの中から選ばれる少なくとも一種であることを特徴とする請求項１又は２記載の合成樹脂組成物。
【請求項４】
上記（ｂ）成分であるカルバゾール化合物が、（９−エチル−９Ｈ−カルバゾール−３−イル）メチレンマロニトリルであることを特徴とする請求項１〜３の何れか１項に記載の合成樹脂組成物。
【請求項５】
上記（ｂ）成分であるカルバゾール化合物が、（９−エチル−９Ｈ−カルバゾール−３−イル）−２−シアノアクリル酸エチルエステルであることを特徴とする請求項１〜３の何れか１項に記載の合成樹脂組成物。
【請求項６】
上記（ｃ）成分であるヒンダードアミン系光安定剤が、高分子ヒンダードアミン系光安定剤、長鎖アルキルヒンダードアミン系光安定剤又はテトラカルボン酸ブチル系ヒンダードアミン系光安定剤の中から選ばれる少なくとも一種であることを特徴とする請求項１〜５の何れか１項に記載の合成樹脂組成物。
【請求項７】
さらに、（ｄ）ベンゾトリアゾール系又はトリアジン系紫外線吸収剤の中から選ばれる少なくとも一種０．００１〜１０質量部を含有してなることを特徴とする請求項１〜６の何れか１項に記載の合成樹脂組成物。
【発明の詳細な説明】
【技術分野】
【０００１】
本発明は、合成樹脂組成物に関し、詳しくは、合成樹脂に対し、特定のカルバゾール化合物及びヒンダードアミン系光安定剤を含有してなり、４００〜４２０ｎｍの長波長域の紫外線吸収能を有し、害虫誘引阻害効果、耐熱性及び耐候性に優れた合成樹脂組成物に関する。
【背景技術】
【０００２】
街路灯などに群がる飛翔害虫の姿は、見苦しく不愉快なものであるが、飛翔害虫による被害は産業上も大きな問題となっている。食品への異物の混入は消費者に与える影響が極めて大きく、食品会社の信用を大きく損ねるものであるが、食品工場において製品への異物が混入する事故で最も多いのが、ハエや蚊などの飛翔害虫によるものである。また、郊外に立地する工場においては、周辺の田畑等から飛来するウンカ、ヨコバエなどの害虫が灯火に誘引されて工場に飛来して製品に混入するおそれがある。さらに、郊外型のレストランなどで灯火に誘引された害虫が窓ガラスに飛来して顧客に対して不快な印象を与えることで営業に大きな支障をきたしかねないものである。
【０００３】
かかる問題を解消する為飛翔害虫を阻止する方法として、防虫網戸を使用するなどの物理的に阻止する方法、殺虫剤を使用する方法などがあげられるが、前者ではわずかな隙間から侵入することまで防ぐことができず、後者では、毒性、製品の安全性、環境汚染等の二次被害を及ぼすおそれがあるため好ましくない。
【０００４】
これまでの検討から、特定の波長の光を遮光することによって、環境への影響が少なく、かつ、飛翔害虫の飛来を阻止しうることが分かってきた。
【０００５】
例えば、特開昭６３−１３３９３３号公報には、黄色及び黒色染料を含む遮光剤が混入された合成樹脂であって、波長２００〜５００ｎｍの光を選択的に吸収し、かつ、透過率が５０％以下になるように遮光されてなる害虫誘引阻止材が提案されており、特開２０００−１６９７６７号公報には、アゾメチン系紫外線吸収剤、インドール系紫外線吸収剤又はベンゾフェノン系紫外線吸収剤とベンゾトリアゾール系紫外線吸収剤又はトリアジン系紫外線吸収剤とを特定量組み合わせて含有してなる害虫誘引阻止アクリル樹脂フィルムが提案されているが、未だ満足できる性能のものは得られてない。
【０００６】
また、オゾン層破壊が進み、紫外線の照射量が増加していることから、紫外線による人体への影響がより懸念されるものとなっており、人体へ特に影響の大きい紫外線は２８０〜４００ｎｍ程度であることが分かってきた。
しかし、従来の紫外線吸収剤は３８０ｎｍ以下の吸収を有するものしかなく、満足できるものではなかった。
【０００７】
これまでに、従来の紫外線吸収剤とともに４００ｎｍ以上の波長の吸収域を有する染色剤とを組み合わせて使用することが提案されており、例えば、特開２００３−１０５０３３号公報には、ベンゾトリアゾール系紫外線吸収剤及び５２０〜６５０ｎｍの波長域に最大吸収波長を有する染色剤を含有するアクリル系のプラスチックレンズが提案されているが、ポリオレフィン、トリアセチルセルロース、ポリメチルメタクリレート、ポリカーボネート、ポリエチレンテレフタレートの樹脂に対しては未だ満足できる性能は得られていなかった。
【０００８】
また、例えば、米国特許３８４４７１５号公報、米国特許３９４８９３８号公報には、特定のカルバゾール化合物を着色剤として樹脂に配合することが記載されているが、これとヒンダードアミン系光安定剤とを組み合わせて、害虫誘引阻止及び耐候性に優れた効果を示すことについては全く示唆すらされていない。
【０００９】
また、害虫誘引阻止フィルムや有機ガラスは、通常、屋外に設置されるが、太陽光の照射を受けることによって黄変が著しくなる問題を抱えていた。
【００１０】
また、合成樹脂組成物は、通常、合成樹脂に種々の添加剤を配合したものを加熱溶融し、混練によって得られるものであるが、従来の紫外線吸収剤は耐熱性に乏しく、加熱混練中や合成樹脂組成物を用いてフィルムに成形する際紫外線吸収剤が分解する等、樹脂組成物やフィルムが黄変するなどの問題を抱えていた。
【００１１】
【特許文献１】特開昭６３−１３３９３３号公報
【特許文献２】特開２０００−１６９７６７号公報
【特許文献３】特開２００３−１０５０３３号公報
【特許文献４】米国特許３８４４７１５号公報
【特許文献５】米国特許３９４８９３８号公報
【発明の開示】
【発明が解決しようとする課題】
【００１２】
従って、本発明の目的は、害虫誘引阻害フィルムや有機ガラス用途に好適に用いることができ、４００ｎｍ〜４２０ｎｍの長波長域の吸収能を有し、耐熱性及び耐候性に優れた合成樹脂組成物を提供することにある。
【課題を解決するための手段】
【００１３】
本発明者等は鋭意検討を重ねた結果、合成樹脂に対し、特定のカルバゾール化合物及びヒンダードアミン系光安定剤を含有してなる合成樹脂組成物が、上記目的を達成し得ることを知見した。
【００１４】
即ち、本発明は（ａ）合成樹脂１００質量部に対し、（ｂ）下記一般式（Ｉ）で表されるカルバゾール化合物０．００１〜１０質量部及び（ｃ）ヒンダードアミン系光安定剤０．００１〜１０質量部を含有してなり、害虫誘引阻害フィルム用途に使用される合成樹脂組成物を提供することで、上記目的を達成したものである。
【化１】
0004799234.tif 000002
（式中、Ｒ1は炭素原子数１〜１０のアルキル基を表し、Ｒ2は、ＣＮ又は−ＣＯＯＲ3を表し、Ｒ3は炭素原子数１〜５のアルキル基を表す。）
【００１５】
また本発明は（ａ）合成樹脂１００質量部に対し、（ｂ）下記一般式（Ｉ）で表されるカルバゾール化合物０．００１〜１０質量部及び（ｃ）ヒンダードアミン系光安定剤０．００１〜１０質量部を含有してなり、有機ガラス用途に使用されることを特徴とする合成樹脂組成物を提供することで、上記目的を達成したものである。
【化１Ａ】
0004799234.tif 000003
（式中、Ｒ1は炭素原子数１〜１０のアルキル基を表し、Ｒ2は、ＣＮ又は−ＣＯＯＲ3を表し、Ｒ3は炭素原子数１〜５のアルキル基を表す。）
【発明の効果】
【００１６】
本発明の合成樹脂組成物は、４００−４２０ｎｍの長波長の紫外線領域に吸収を有し、光や熱に対する安定性に優れていることから、害虫誘引阻害フィルム、又はメガネ用レンズ等の有機ガラスの用途に好適なものである。
【発明を実施するための最良の形態】
【００１７】
以下、本発明の樹脂組成物について、好ましい実施形態に基づき詳細に説明する。
【００１８】
本発明に使用される上記（ａ）成分である合成樹脂としては、例えば、ポリプロピレン、高密度ポリエチレン、低密度ポリエチレン、直鎖低密度ポリエチレン、ポリブテン−１、ポリ−３−メチルペンテン等のα−オレフィン重合体；エチレン−酢酸ビニル共重合体、エチレン−エチルアクリレート共重合体、エチレン−メチルアクリレート共重合体、エチレン−アクリル酸共重合体、エチレン−メタクリル酸共重合体、エチレン−ビニルアルコール共重合体、エチレン−プロピレン共重合体等のポリオレフィン及びこれらの共重合体；ポリ塩化ビニル、ポリ塩化ビニリデン、塩素化ポリエチレン、塩素化ポリプロピレン、ポリフッ化ビニリデン、塩化ゴム、塩化ビニル−酢酸ビニル共重合体、塩化ビニル−エチレン共重合体、塩化ビニル−塩化ビニリデン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−シクロヘキシルマレイミド共重合体等の含ハロゲン樹脂；石油樹脂；クマロン樹脂；ポリスチレン；ポリ酢酸ビニル；アクリル樹脂；スチレン及び／又はα−メチルスチレンと他の単量体（例えば、無水マレイン酸、フェニルマレイミド、メタクリル酸メチル、ブタジエン、アクリロニトリル等）との共重合体（例えば、ＡＳ樹脂、ＡＢＳ樹脂、ＭＢＳ樹脂、耐熱ＡＢＳ樹脂等）；ポリメチルメタクリレート、ポリビニルアルコール、ポリビニルホルマール、ポリビニルブチラール、ポリエチレンテレフタレート、ポリブチレンンテレフタレート等の直鎖ポリエステル；ポリフェニレンオキサイド、ポリカプロラクタム、ポリヘキサメチレンアジパミド等のポリアミド；ポリカーボネート、ポリカーボネート／ＡＢＳ樹脂、分岐ポリカーボネート、ポリアセタール、ポリフェニレンサルファイド、ポリウレタン、トリアセチルセルロース、繊維系樹脂等の熱可塑性樹脂及びこれらのブレンド物；フェノール樹脂、ユリア樹脂、メラミン樹脂、エポキシ樹脂、不飽和ポリエステル樹脂等の熱硬化性樹脂を挙げることができる。更に、イソプレンゴム、ブタジエンゴム、アクリロニトリル−ブタジエン共重合ゴム、スチレン−ブタジエン共重合ゴム等のエラストマーであってもよい。これらの合成樹脂は、単独で使用てもよく、或いは二種類以上混合して使用してもよい。
これらの樹脂の中でも、ポリオレフィン、トリアセチルセルロース、ポリメチルメタクリレート、ポリカーボネート及びポリエチレンテレフタレートは、本願発明の効果が大きいので好ましく使用される。
【００１９】
上記一般式（Ｉ）中、Ｒ1で表される炭素数１〜１０のアルキル基としては、例えば、メチル、エチル、プロピル、イソプロピル、ブチル、イソブチル、第二ブチル、第三ブチル、アミル、イソアミル、第三アミル、ヘキシル、ヘプチル、オクチル、イソオクチル、２−エチルヘキシル、第三オクチル、ノニル、デシル等の基が挙げられる。
また、上記一般式（Ｉ）中、Ｒ3で表される炭素数１〜５のアルキル基としては、例えば、メチル、エチル、プロピル、イソプロピル、ブチル、イソブチル、第二ブチル、第三ブチル、アミル、イソアミル、第三アミル等の基が挙げられる。
【００２０】
本発明における上記（ｂ）成分である上記一般式（Ｉ）で表されるカルバゾール化合物は、例えば、下記に例示した如き化合物が挙げられる。
【００２１】
【化２】
0004799234.tif 000004
【００２２】
【化３】
0004799234.tif 000005
【００２３】
【化４】
0004799234.tif 000006
【００２４】
【化５】
0004799234.tif 000007
【００２５】
【化６】
0004799234.tif 000008
【００２６】
【化７】
0004799234.tif 000009
【００２７】
【化８】
0004799234.tif 000010
【００２８】
【化９】
0004799234.tif 000011
【００２９】
【化１０】
0004799234.tif 000012
【００３０】
【化１１】
0004799234.tif 000013
【００３１】
【化１２】
0004799234.tif 000014
【００３２】
【化１３】
0004799234.tif 000015
【００３３】
ここに例示したカルバゾール化合物は合成樹脂中への分散性が良く、加熱による熱分解を抑制できるものであるが、（９−エチル−９Ｈ−カルバゾール−３−イル）メチレンマロニトリル（化合物Ｎｏ．２）及び（９−エチル−９Ｈ−カルバゾール−３−イル）−２−シアノアクリル酸エチルエステル（化合物Ｎｏ．６）は、融点が高く取り扱い易いものであるため特に好ましい。
【００３４】
上記カルバゾール化合物の使用量は、合成樹脂１００質量部に対して、０．００１〜１０質量部、好ましくは、０．０１〜５質量部であり、０．００１質量部未満の使用では、光吸収能が十分に発揮されず、１０質量部を超えて使用した場合には、機械的物性を低下するなどの欠点を生じるおそれがあるため好ましくない。
【００３５】
本発明に使用される上記（ｃ）成分であるヒンダードアミン系光安定剤としては、例えば、[２，２，６，６−テトラメチル−４−ピペリジル／β，β，β’，β’−テトラメチル−３，９−〔2，4，8，10−テトラオキサスピロ（５，５）ウンデカン〕ジエチル]−１，２，３，４−ブタンテトラカルボキシレート、[１，２，２，６，６−ペンタメチル−４−ピペリジル／β，β，β’，β’−テトラメチル−３，９−〔2，4，8，10−テトラオキサスピロ（５，５）ウンデカン〕ジエチル]−１，２，３，４−ブタンテトラカルボキシレート、ポリ〔[６−（１，１，３，３−テトラメチルブチル）アミノ−１，３，５−トリアジンー２，４−ジイル][（２，２，６，６−テトラメチル−４−ピペリジル）イミノ]ヘキサメチレン[（２，２，６，６−テトラメチル−４−ピペリジル）イミノ]〕、ジブチルアミン１，３，５−トリアジンとＮ，Ｎ’’−ビス（２，２，６，６−テトラメチル−４−ピペリジル−１，６−ヘキサメチレンジアミンとＮ−（２，２，６，６−テトラメチル−４−ピペリジル）ブチルアミンの重縮合物、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物、コハク酸ジメチル−１−（２−ヒドロキシエチル）−４−ヒドロキシ−２，２，６，６−テトラメチルピペリジン重縮合物、ポリ[（６−モルフォリノ−Ｓ−トリアジン−２，４−ジイル）〔２，２，６，６−テトラメチル−４−ピペリジル〕イミノ]−ヘキサメチレン〔（２，２，６，６−テトラメチル−４−ピペリジル）イミノ〕、１，６−ヘキサンジアミン，Ｎ，Ｎ’−ビス（１，２，２，６，６−ペンタメチル−４−ピペリジル）−，ポリマーズモルフォリン−２，４，６−トリクロロ−１，３，５−トリアジン等高分子ヒンダートアミン系光安定剤；（２，２，６，６−テトラメチル−４−ピペリジル）ドデカン酸エステル、（２，２，６，６−テトラメチル−４−ピペリジル）トリデカン酸エステル、（２，２，６，６−テトラメチル−４−ピペリジル）テトラデカン酸エステル、（２，２，６，６−テトラメチル−４−ピペリジル）ペンタデカン酸エステル、（２，２，６，６−テトラメチル−４−ピペリジル）ヘキサデカン酸エステル、（２，２，６，６−テトラメチル−４−ピペリジル）ヘプタデカン酸エステル、（２，２，６，６−テトラメチル−４−ピペリジル）オクタデカン酸エステル、（２，２，６，６−テトラメチル−４−ピペリジル）ノナデカン酸エステル、（２，２，６，６−テトラメチル−４−ピペリジル）イコサン酸エステル、（２，２，６，６−テトラメチル−４−ピペリジル）ヘンイコ酸エステル、（２，２，６，６−テトラメチル−４−ピペリジル）ドコサン酸エステル、（１，２，２，６，６−ペンタメチル−４−ピペリジル）ドデカン酸エステル、（１，２，２，６，６−ペンタメチル−４−ピペリジル）トリデカン酸エステル、（１，２，２，６，６−ペンタメチル−４−ピペリジル）テトラデカン酸エステル、（１，２，２，６，６−ペンタメチル−４−ピペリジル）ペンタデカン酸エステル、（１，２，２，６，６−ペンタメチル−４−ピペリジル）ヘキサ���カン酸エステル、（１，２，２，６，６−ペンタメチル−４−ピペリジル）ヘプタデカン酸エステル、（１，２，２，６，６−ペンタメチル−４−ピペリジル）オクタデカン酸エステル、（１，２，２，６，６−ペンタメチル−４−ピペリジル）ノナデカン酸エステル、（１，２，２，６，６−ペンタメチル−４−ピペリジル）イコサン酸エステル、（１，２，２，６，６−ペンタメチル−４−ピペリジル）ヘンイコ酸エステル、（１，２，２，６，６−ペンタメチル−４−ピペリジル）ドコサン酸エステル等の長鎖アルキルヒンダートアミン系光安定剤；テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート等のテトラカルボン酸ブチル系ヒンダートアミン系光安定剤、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス[２，４−ビス（Ｎ−ブチル−Ｎ−（２，２，６，６−テトラメチル−４−ピペリジル）アミノ）−ｓ−トリアジン−６−イル]−１，５，８，１２−テトラアザドデカン、１，５，８，１２−テトラキス[２，４−ビス（Ｎ−ブチル−Ｎ−（１，２，２，６，６−ペンタメチル−４−ピペリジル）アミノ）−ｓ−トリアジン−６−イル]−１，５，８，１２−テトラアザドデカン、１，６，１１−トリス[２，４−ビス（N−ブチル−Ｎ−（２，２，６，６−テトラメチル−４−ピペリジル）アミノ−ｓ−トリアジン−６−イルアミノ]ウンデカン、１，６，１１−トリス[２，４−ビス（Ｎ−ブチル−Ｎ−（１，２，２，６，６−ペンタメチル−４−ピペリジル）アミノ−ｓ−トリアジン−６−イルアミノ]ウンデカン、３，９−ビス〔１，１−ジメチル−２−[トリス（２，２，６，６−テトラメチル−４−ピペリジルオキシカルボニルオキシ）ブチルカルボニルオキシ]エチル〕−２，４，８，１０−テトラオキサスピロ〔５．５〕ウンデカン、３，９−ビス〔１，１−ジメチル−２−[トリス（１，２，２，６，６−ペンタメチル−４−ピペリジルオキシカルボニルオキシ）ブチルカルボニルオキシ]エチル〕−２，４，８，１０−テトラオキサスピロ〔５．５〕ウンデカン等が挙げられる。
【００３６】
これらのヒンダードアミン系光安定剤の中でも、高分子ヒンダートアミン系光安定剤は、合成樹脂に対する保留性が良いので好ましく、長鎖アルキルヒンダートアミン系光安定剤は、オレフィン樹脂との相溶性が良く保留性が良いので好ましく、テトラカルボン酸ブチル系ヒンダートアミン系光安定剤は、高窒素含有率で光安定化効果が高く好ましい。
特に、テトラキス（２，２，６，６−テトラメチル−４−ピペリジル）−１，２，３，４−ブタンテトラカルボキシレート及びテトラキス（１，２，２，６，６−ペンタメチル−４−ピペリジル）−１，２，３，４−ブタンテトラカルボキシレートは、光安定化効果が高いため特に好ましい。
【００３７】
上記ヒンダードアミン系光安定剤の使用量は、合成樹脂１００質量部に対して、０．００１〜１０質量部、好ましくは、０．０１〜５質量部であり、０．００１質量部未満の使用では、安定化効果が十分に発揮されず、１０質量部を超えて使用した場合には、本発明の合成樹脂組成物の成形品の力学的強度が低下する等の欠点を生じるおそれがあるため好ましくない。
【００３８】
本発明の合成樹脂組成物には、他の紫外線吸収剤を併用することができる。
【００３９】
上記他の紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、２−ヒドロキシ−４−第三ブチル−４'−（２−メタクロイルオキシエトキシエトキシ）ベンゾフェノン、５，５'−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３−ドデシル−５−メチルフェニル）ベンゾトリアゾール、２−（２−ヒドロキシ−３−第三ブチル−５−Ｃ７〜９混合アルコキシカルボニルエチルフェニル）トリアゾール、２−（２−ヒドロキシ−３、５−ジクミルフェニル）ベンゾトリアゾール、２，２'−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル等の２−（２−ヒドロキシフェニル）ベンゾトリアゾール類；２−（２−ヒドロキシ−４−ヘキシロキシフェニル）−４，６−ジフェニル−１，３，５−トリアジン、２−（２−ヒドロキシ−４−メトキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−（２−ヒドロキシ−４−アクリロイルオキシエトキシフェニル）−４，６−ビス（２，４−ジメチルフェニル）−１，３，５−トリアジン、２−（２−ヒドロキシ−４−（２−エチルヘキシロキシロイルオキシエトキシフェニル）−４，６−ビス（２，４−ジメチルフェニル）−１，３，５−トリアジン等の２−（２−ヒドロキシフェニル）−１，３，５−トリアジン類；フェニルサリシレート、レゾルシノールモノベンゾエート、２，４−ジ第三ブチルフェニル−３，５−ジ第三ブチル−４−ヒドロキシベンゾエート、２，４−ジ第三アミルフェニル−３，５−ジ第三ブチル−４−ヒドロキシベンゾエート、ヘキサデシル−３，５−ジ第三ブチル−４−ヒドロキシベンゾエート等のベンゾエート類；２−エチル−２'−エトキシオキザニリド、２−エトキシ−４'−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類等が挙げられる。
【００４０】
上記他の紫外線吸収剤の中でも、特に（ｄ）ベンゾトリアゾール系紫外線吸収剤又はトリアジン系紫外線吸収剤の中から選ばれる少なくとも一種である紫外線吸収剤を併用すると、３８０ｎｍ以下の紫外線の吸収が良好であるため好ましい。
【００４１】
上記他の紫外線吸収剤の使用量は、合成樹脂１００質量部に対して、好ましくは、０．００１〜１０質量部、特に好ましくは０．０１〜５質量部であり、０．００１質量部未満の使用では、併用効果が十分に発揮されず、１０質量部を超えて使用した場合には、本発明の合成樹脂組成物の成形品の力学的強度が低下する等の欠点を生じるおそれがあるため好ましくない。
【００４２】
また、本発明の合成樹脂組成物には、さらに通常の合成樹脂用添加剤として用いられている各種の添加剤、例えば、リン系、フェノール系又は硫黄系抗酸化剤等を使用することもできる。
【００４３】
上記リン系抗酸化剤としては、例えば、トリフェニルホスファイト、トリス（２，４−ジ第三ブチルフェニル）ホスファイト、トリス（ノニルフェニル）ホスファイト、トリス（ジノニルフェニル）ホスファイト、 トリス（モノ、ジ混合ノニルフェニル）ホスファイト、ビス（２−第三ブチル−４，６−ジメチルフェニル）・エチルホスファイト、ジフェニルアシッドホスファイト、２，２'−メチレンビス（４，６−ジ第三ブチルフェニル）オクチルホスファイト、ジフェニルデシルホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスフィト、ビス（２，４−ジ第三ブチルフェニル）ペンタエリスリトールジホスファイト、ビス（２，６−ジ第三ブチル−４−メチルフェニル）ペンタエリスリトールジホスファイト、ジステアリルペンタエリスリトールジホスファイト、テトラ（Ｃ１２−１５混合アルキル）−４，４'−イソプロピリデンジフェニルホスファイト、ビス[２，２’−メチレンビス(４，６−ジアミルフェニル)]・イソプロピリデンジフェニルホスファイト、水素化−４，４'−イソプロピリデンジフェノールポリホスファイト、テトラトリデシル・４，４'−ブチリデンビス(２−第三ブチル−５−メチルフェノール)ジホスファイト、ヘキサ（トリデシル）・１，１，３−トリス（２−メチル−５−第三ブチル−４−ヒドロキシフェニル）ブタン・トリホスホナイト、９，１０−ジハイドロ−９−オキサ−１０−ホスファフェナンスレン−１０−オキサイド、２−ブチル−２−エチルプロパンジオール・２，４，６−トリ第三ブチルフェノールモノホスファイト等が挙げられる。
【００４４】
上記リン系抗酸化剤の使用量は、合成樹脂１００質量部に対して、好ましくは、０．００１〜１０質量部、特に好ましくは０．０１〜５質量部である。
【００４５】
上記フェノール系抗酸化剤としては、例えば、２，６−ジ第三ブチル−p−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル・３，５−ジ第三ブチル−４−ヒドロキシベンジルチオアセテート、チオジエチレンビス［（３，５−ジ第三ブチル−４−ヒドロキシフェニル）プロピオネート］、４，４'−チオビス（６−第三ブチル−m−クレゾール）、２−オクチルチオ−４，６−ジ（３，５−ジ第三ブチル−４−ヒドロキシフェノキシ）−ｓ−トリアジン、２，２'−メチレンビス（４−メチル−６−第三ブチルフェノール）、ビス[３，３−ビス（４−ヒドロキシ−３−第三ブチルフェニル）ブチリックアシッド]グリコールエステル、４，４'−ブチリデンビス（４，６−ジ第三ブチルフェノール）、２，２'−エチリデンビス （４，６−ジ第三ブチルフェノール）、１，１，３−トリス（２−メチル−４−ヒドロキシ−５−第三ブチルフェニル）ブタン、ビス[２−第三ブチル−４−メチル−６−（２−ヒドロキシ−３−第三ブチル−５−メチルベンジル）フェニル]テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス[（３，５−ジ第三ブチル−４−ヒドロキシフェニル）プロピオニルオキシエチル]イソシアヌレート、テトラキス[メチレン−３−（３，５−ジ第三ブチル−４−ヒドロキシフェニル）プロピオネート]メタン、２−第三ブチル−４−メチル−６−（２−アクロイルオキシ−３−第三ブチル−５−メチルベンジル）フェノール、３，９−ビス[２−（３−第三ブチル−４−ヒドロキシ−５−メチルヒドロシンナモイルオキシ）−１，１−ジメチルエチル]−２，４，８，１０−テトラオキサスピロ[５．５]ウンデカン]、トリエチレングリコールビス[β−（３−第三ブチル−４−ヒドロキシ−５−メチルフェニル）プロピオネート]等が挙げられる。
【００４６】
上記フェノール系抗酸化剤の使用量は、合成樹脂１００質量部に対して、好ましくは、０．００１〜１０質量部、特に好ましくは０．０１〜５質量部である。
【００４７】
上記硫黄系抗酸化剤としては、例えば、チオジプロピオン酸のジラウリル、ジミリスチル、ミリスチルステアリル、ジステアリルエステルなどのジアルキルチオジプロピオネート類およびペンタエリスリトールテトラ（β−ドデシルメルカプトプロピオネート）などのポリオールのβ−アルキルメルカプトプロピオン酸エステル類等が挙げられる。
【００４８】
上記硫黄系抗酸化剤の使用量は、合成樹脂１００質量部に対して、好ましくは、０．００１〜１０質量部、特に好ましくは０．０１〜５質量部である。
【００４９】
その他、本発明の合成樹脂組成物には、さらに必要に応じて通常ポリオレフィン系樹脂に使用される添加剤、例えば、充填剤、着色剤、架橋剤、帯電防止剤、プレートアウト防止剤、表面処理剤、滑剤、難燃剤、蛍光剤、防黴剤、殺菌剤、金属不活性化剤、離型剤、顔料、加工助剤、酸化防止剤、光安定剤、発泡剤等を使用することができる。
【００５０】
また、本発明の合成樹脂組成物は、加工方法とは無関係に使用することが可能であり、例えば、カレンダー加工、ロール加工、押し出し成形加工、溶融圧延法、加圧成形加工、ペースト加工、粉体成型加工、発泡成形加工等に好適に使用することができる。
【００５１】
本発明の合成樹脂組成物は、４００−４２０ｎｍの吸収を有し、かつ耐熱性、耐候性等に優れていることから、害虫誘引阻害フィルム、又はメガネ用レンズ等の有機ガラスの用途に使用される。
【実施例】
【００５２】
次に、実施例によって本発明を更に詳細に説明するが、本発明は下記の実施例によって制限を受けるものではない。
【００５３】
〔実施例１〕
ポリメチルメタクリレート樹脂１００質量部に対し、下記の〔表１〕に記載された試験化合物を配合して得られる組成物をバンバリーミキサーで予備混練し、４０ｍｍ押出機を用いてペレット化し、Ｔ−ダイ押出により厚みが５０μｍのフィルムを作成した。これを用いて以下の試験を行い、その結果を〔表１〕に示した。
【００５４】
（透過率）
得られたフィルムについて、分光光度計（日本分光（株）製；Ｖ−５６０）を用いて各波長における透過率を測定した。
【００５５】
（耐熱性）
(1)１５０℃オーブン（時間）
上記の得られたフィルムを槽内温度が１５０℃に保たれたオーブンに設置し、フィルムが熱脆化する時間を測定した。
(2)加工後の着色
上記の得られたフィルムについて、分光測色計（スガ試験機（株）製；ＭＳＣ−ＩＳ−２ＤＨ）を用いてＡＳＴＭ  Ｄ１９２５に従い、黄色度（ＹＩ）を測定した。
(3)加工時の発煙
上記のフィルムの成形加工時に目視で発煙が確認できたものについて、発煙が「あり」とし、目視で確認できなかったものは、発煙が「なし」とした。
【００５６】
（耐候性）
上記の得られたフィルムについてサンシャインウエザオメーター（雨あり）による５００時間紫外線照射した後の黄色度（ＹＩ）を測定し、照射前の黄色度と差分してΔＹＩを求めた。
【００５７】
（捕獲虫数）
４０Ｗ白色蛍光ランプを得られたフィルムで覆い、１０分放置した後の飛翔昆虫を捕獲し、その数をカウントした。
【００５８】
（耐ブルーム性）
上記の得られたフィルムについて、槽内温度が６０℃に保たれたオーブンに設置して１週間経過後のフィルム表面を顕微鏡で観察し、表面に添加剤のブルームが確認された場合は×、ブルームが確認されなかった場合は○として評価した。
【００５９】
【表１】
0004799234.tif 000016
【００６０】
〔実施例２〕
ポリオレフィン（メルトフロー値１０、ホモポリプロピレン）樹脂１００質量部に対し、テトラキス［メチレン−３−（３，５−ジ第三ブチル−４−ヒドロキシフェニル）プロピオネート）メタン］０．１質量部、トリス（２，４−ジ第三ブチルフェニル）ホスファイト０．１質量部、ステアリン酸カルシウム０．１質量部、及び、下記の〔表２〕に記載された試験化合物を配合して得られる組成物を予備混練し、４０ｍｍ押出機を用いてペレット化し、Ｔ−ダイ押出により厚みが８０μｍのフィルムを作成した。得られたフィルムを用いて実施例１と同様の試験を行い、その結果を〔表２〕に示した。
【００６１】
【表２】
0004799234.tif 000017
【００６２】
上記実施例より明らかなように、通常の紫外線吸収剤とヒンダードアミン系光安定剤を組み合わせた場合（比較例１−５、２−５）には、４００ｎｍ−４２０ｎｍの吸収を有していない為、害虫誘引阻害効果が殆ど得られない。また、本願発明と異なる可視光吸収剤とヒンダードアミン系光安定剤及び紫外線吸収剤を組み合わせた場合（比較例１−４，２−４）には、４００−４２０ｎｍの吸収の効果が少ないうえ、耐熱性に乏し加工時に発煙する問題がある。また、本願発明の特定のカルバゾール化合物を使用した場合であってもヒンダードアミン系光安定剤を使用しない場合（比較例１−２，２−２）は、４００−４２０ｎｍの吸収を有して害虫誘引阻害効果も十分得られるものであるが、耐候性は満足できるものではない。
【００６３】
これに対して、特定のカルバゾール化合物とヒンダードアミン系光安定剤を含有させてなる本願発明の合成樹脂組成物は、４００−４２０ｎｍの光の吸収性に優れ、耐光性、ブルームを抑制する効果も良好で、また、飛翔害虫の誘引阻害効果に極めて効果的である。
【００６４】
以上より、本発明は、４００−４２０ｎｍの紫外線吸収能、耐熱性、耐候性及び耐ブルーム性に優れた合成樹脂組成物を提供し、害虫誘引阻害フィルムや有機ガラス用途に好適に用いることができる。